(57)【要約】【課題】  所望の微細線状部分を精度良く高速に加工する、例えば厚さ１ｍｍの板状電極において、線幅３５０μｍ程度、エッチングレート１５０μｍ／ｍｉｎ程度を実現するプラズマ処理方法及び装置を提供する。【解決手段】  マイクロプラズマ源は、セラミック製の外側板１、内側板２及び３、外側板４から成り、外側板１及び４には外側ガス噴出口６が設けられ、内側板２及び３には内側ガス噴出口８が設けられている。高周波電力が印加される対向電極１６には高周波電力を投入し、プラズマを発生させる。プラズマ処理の途中で、マイクロプラズマ源と被処理物のなす距離を変化させることで、任意の大きさにプラズマ発生領域を制御することができる。【選択図】  図３
2005072297.tif 000002
【特許請求の範囲】
【請求項１】
ガス流路とガス噴出口と電位制御可能な電極を有するプラズマ源を被処理物近傍に載置させ、ガス流路にガスを供給しつつ、電位制御可能な電極に電力を投入させることでプラズマを発生させて、プラズマから発生する活性種およびガスをガス噴出口より被処理物に対して噴出させるプラズマ処理方法であって、
被処理物に直接もしくは間接的に接触させた発熱器によって、被処理物を１００℃以上に加熱させつつプラズマ処理すること
を特徴とするプラズマ処理方法。
【請求項２】
ガス流路とガス噴出口と電位制御可能な電極を有するプラズマ源を被処理物近傍に載置させ、ガス流路にガスを供給しつつ、電位制御可能な電極を接地電位とし、プラズマ源と対向する位置に載置させた電位制御可能な対向電極、もしくは被処理物に電力を投入することでプラズマを発生させて、プラズマから発生する活性種およびガスをガス噴出口より被処理物に対して噴出させるプラズマ処理方法であって、
被処理物に直接もしくは間接的に接触させた発熱器によって、被処理物を１００℃以上に加熱させつつプラズマ処理すること
を特徴とするプラズマ処理方法。
【請求項３】
ガス流路とガス噴出口と電位制御可能な電極を有するプラズマ源を被処理物近傍に載置させ、ガス流路にガスを供給しつつ、電位制御可能な電極に電力を投入することでプラズマを発生させて、プラズマから発生する活性種およびガスをガス噴出口より被処理物に対して噴出させるプラズマ処理方法であって、
プラズマ源の一部に直接もしくは間接的に発熱器を接触させ、プラズマ源から発生する輻射熱により、被処理物を１００℃以上に加熱させつつプラズマ処理すること
を特徴とするプラズマ処理方法。
【請求項４】
ガス流路とガス噴出口と電位制御可能な電極を有するプラズマ源を被処理物近傍に載置させ、ガス流路にガスを供給しつつ、電位制御可能な電極を接地電位とし、プラズマ源と対向する位置に載置させた電位制御可能な対向電極、もしくは被処理物に電力を投入することでプラズマを発生させて、プラズマから発生する活性種およびガスをガス噴出口より被処理物に対して噴出させるプラズマ処理方法であって、
プラズマ源の一部に直接もしくは間接的に発熱器を接触させ、プラズマ源から発生する輻射熱により、被処理物を１００℃以上に加熱させつつプラズマ処理すること
を特徴とするプラズマ処理方法。
【請求項５】
ガス噴出口、対向電極もしくはプラズマ源に載置させた電極が、線状もしくは長方形を為し、被処理物に対して線状にプラズマ処理することを特徴とする請求項１，２，３または４の何れか一項に記載のプラズマ処理方法。
【請求項６】
ガス流路およびガス噴出口が２系統あり、第１のガス噴出口が第２のガス噴出口より内側に位置し、第１のガス噴出口から不活性ガスを含むガスおよび活性種を噴出しつつ、第２のガス噴出口から反応性ガスを含むガスおよび活性種を噴出することを特徴とする請求項１，２，３または４の何れか一項に記載のプラズマ処理方法。
【請求項７】
前記不活性ガスは、Ｈｅ、Ａｒ、Ｎｅ、Ｘｅのいずれかであることを特徴とする請求項６記載のプラズマ処理方法。
【請求項８】
前記反応性ガスは、ＳＦ6、ＣＦ4などのＣｘＦｙ（ｘ及びｙは自然数）、ＮＦ3、O2、Ｃｌ2、ＨＢｒ等のハロゲン含有ガスを少なくとも１種類以上含むことを特徴とする請求項６記載のプラズマ処理方法。
【請求項９】
被処理物の有する融点の２／３以下の温度に被処理物を加熱することを特徴とする請求項１、２、３または４の何れか一項に記載のプラズマ処理方法。
【請求項１０】
被処理物は、体積抵抗率が１０8（Ω・ｃｍ）以下である基板もしくは薄膜を有すること  を特徴とする請求項１、２、３または４の何れか一項に記載のプラズマ処理方法。
【請求項１１】
被処理物は、体積抵抗率が１０-6（Ω・ｃｍ）以下である基板もしくは薄膜を有すること  を特徴とする請求項１、２、３または４の何れか一項に記載のプラズマ処理方法。
【請求項１２】
大気圧近傍の圧力において処理することを特徴とする請求項１，２，３または４の何れか一項に記載のプラズマ処理方法。
【請求項１３】
発熱器、もしくは輻射熱により被処理物を加熱させる温度が３００℃以上であることを特徴とする請求項１，２，３または４の何れか一項に記載のプラズマ処理方法。
【請求項１４】
ガス流路と、ガス流路を経由して大気中にガスを噴出させることが可能なガス噴出口と、電位制御可能な電極を有するプラズマ処理装置であって、
被処理物に直接もしくは間接的に接触させることが可能な位置に、１００℃以上の発熱能力を有する発熱器を備えたこと
を特徴とするプラズマ処理装置。
【請求項１５】
ガス流路と、ガス流路を経由して大気中にガスを噴出させることが可能なガス噴出口と、電位制御可能な電極を有するプラズマ源を備え、プラズマ源と対向となる位置に電位制御可能な対向電極を備えたプラズマ処理装置であって、
被処理物に直接もしくは間接的に接触させることが可能な位置に、１００℃以上の発熱能力を有する発熱器を備えたこと
を特徴とするプラズマ処理装置。
【請求項１６】
ガス流路と、ガス流路を経由して大気中にガスを噴出させることが可能なガス噴出口と、電位制御可能な電極を有するプラズマ処理装置であって、
プラズマ源の一部に直接もしくは間接的に接触させることが可能な位置に、１００℃以上の発熱能力を有する発熱器を備えたこと
を特徴とするプラズマ処理装置。
【請求項１７】
ガス流路と、ガス流路を経由して大気中にガスを噴出させることが可能なガス噴出口と、電位制御可能な電極を有するプラズマ源を備え、プラズマ源と対向となる位置に電位制御可能な対向電極を備えたプラズマ処理装置であって、
プラズマ源の一部に直接もしくは間接的に接触させることが可能な位置に、１００℃以上の発熱能力を有する発熱器を備えたこと
を特徴とするプラズマ処理装置。
【請求項１８】
ガス噴出口、対向電極もしくはプラズマ源に載置させた電極が、線状もしくは長方形を為すことを特徴とする請求項１４，１５，１６または１７の何れか一項に記載のプラズマ処理装置。
【請求項１９】
ガス流路およびガス噴出口が２系統あり、第１のガス噴出口が第２のガス噴出口より内側に位置することを特徴とする請求項１４，１５，１６または１７の何れか一項に記載のプラズマ処理装置。
【請求項２０】
被処理物に対向した２つ以上のガス流路にそれぞれ異なるガスを供給しつつ、前記ガス流路の中心部に配設された電極に高周波電力を印加することで前記被処理物の表面にプラズマを発生させ、前記被処理物を処理するプラズマ処理方法であって、前記電極に配置された発熱器によって、前記被処理物を１００℃以上に加熱させることを特徴とするプラズマ処理方法。
【請求項２１】
被処理物に対向した２つ以上のガス流路にそれぞれ異なるガスを供給しつつ、前記ガス流路の中心部に配設された電極に高周波電力を印加することで前記被処理物の表面にプラズマを発生させ、前記被処理物を処理するプラズマ処理方法であって、前記電極に対向する面とは逆の被処理物の表面に配置された発熱器によって、前記被処理物を１００℃以上に加熱させることを特徴とするプラズマ処理方法。
【発明の詳細な説明】
【技術分野】
【０００１】
本発明は、プラズマを用いたプラズマ処理方法および装置に関するものである。
【背景技術】
【０００２】
一般に、表面に薄膜が形成された基板に代表される被処理物にパターンニング加工を行う場合、レジストプロセスが用いられる。その一例を図１４に示す。
【０００３】
図１４において、まず、被処理物２２の表面に感光性レジスト２３を塗布する（図１４（ａ））。次に、露光機を用いて露光した後現像すると、レジスト２３が所望の形状にパターンニングできる（図１４（ｂ））。そして、被処理物２２を真空容器内に載置し、真空容器内にプラズマを発生させ、レジスト２３をマスクとして被処理物２２をエッチング加工すると、被処理物２２の表面が所望の形状にパターンニングされる（図１４（ｃ））。最後に、レジスト２３を酸素プラズマや有機溶剤などで除去することで、加工が完了する（図１４（ｄ））。
【０００４】
以上のようなレジストプロセスは、微細パターンを精度良く形成するのに適しているため、半導体などの電子デバイスの製造において重要な役割を果たすに至った。しかしながら、工程が複雑であるという欠点がある。
【０００５】
そこで、レジストプロセスを用いない、新しい加工方法が検討されている。その一例として、図１から図３に従来例で用いたマイクロプラズマ源を搭載したプラズマ処理装置の構成を示す。
【０００６】
図１に、マイクロプラズマ源の分解図を示す。マイクロプラズマ源は、セラミック製の外側板１、内側板２及び３、外側板４、板状電極５から成り、厚さは全て１ｍｍである。また、外側板１及び４には、外側ガス流路６及び外側ガス噴出口７が設けられ、内側板２及び３には、内側ガス流路８及び内側ガス噴出口９が設けられている。内側ガス噴出口９から噴出するガスの原料ガスは、外側板１に設けられた内側ガス供給口１０から、内側板２および板状電極５に設けられた貫通穴１１を介して、内側ガス流路８に導かれる。
【０００７】
また、外側ガス噴出口７から噴出するガスの原料ガスは、外側板１に設けられた外側ガス供給口１２から、内側板２と内側板３、および板状電極５に設けられた貫通穴１３を介して、外側ガス流路６に導かれる。なお、高周波電源が印加される板状電極５は、内側板２及び３の間に挿入され、引き出し部１４を介して電源部に配線される。
【０００８】
図２に、マイクロプラズマ源を、ガス噴出口側から見た平面図を示す。
【０００９】
外側板１、内側板２及び３、外側板４、板状電極５が設けられ、外側板１と内側板２の間と、内側板３と外側板４の間に外側ガス噴出口７が設けられ、内側板２と板状電極５の間と、内側板３と板状電極５の間に内側ガス噴出口９が設けられている。なお、内側ガス噴出口９の線方向の長さｅは３０ｍｍ、外側ガス噴出口７の線方向の長さｆは内側ガス噴出口９の線方向の長さｅよりも大きく３６ｍｍである。また、板状電極５の線方向長さｇは３０ｍｍとした。
【００１０】
図３に、被処理物１５及びマイクロプラズマ源を、被処理物１５に垂直な面で切った断面を示す。
【００１１】
マイクロプラズマ源は、セラミック製の外側板１、内側板２及び３、外側板４、板状電極５から成り、外側板１及び４には外側ガス噴出口７が設けられ、内側板２及び３には内側ガス噴出口９が設けられている。また、板状電極５は接地電位とし、マイクロプラズマ源と対向となる位置には、高周波電力を印加させる対向電極１６を載置させている。なお、マイクロプラズマ源の開口部としての内側板２と板状電極５の間と、内側板３と板状電極５の間の内側ガス噴出口９がなす微細線の幅は０．０５ｍｍである。
【００１２】
このような構成のマイクロプラズマ源を搭載したプラズマ処理装置において、内側ガス噴出口からヘリウム（Ｈｅ）を、外側ガス噴出口から六フッ化硫黄（ＳＦ6）を供給しつつ、対向電極１６に高周波電力を印加することにより、被処理物１５の微小な線状部分をエッチング処理することができる。これは、ヘリウムと六フッ化硫黄の大気圧近傍の圧力下における放電しやすさの差（ヘリウムの方が格段に放電しやすい）を利用することで、ヘリウムが高濃度となる内側ガス噴出口９の近傍にのみマイクロプラズマを発生させることができるからである。
【００１３】
また、このような構成のマイクロプラズマ源を搭載したプラズマ処理装置において、鋭角部を有する板状電極を用いた線状加工について、特に被処理物としてＳｉを用いたものについては、例えば、未公開自社出願の特願２００２−２４８２４６号明細書に詳しく述べられている。
【００１４】
また、大気圧グロープラズマに関する特徴は、特許文献１に述べられている。
【００１５】
上記のプラズマ処理装置を用いて、例えば、ガスとして、ガス流路７にＨｅを１０００ｓｃｃｍ、ＳＦ6を４００ｓｃｃｍ供給し、高周波電力を１００Ｗ供給する条件にて、被処理物１５としてＳｉを３０ｓｅｃエッチングすることが可能である。
【特許文献１】特開平５−２３５７９号公報
【発明の開示】
【発明が解決しようとする課題】
【００１６】
しかしながら、従来例で述べたプラズマ処理方法および装置によるエッチングにおいては、プラズマ源の板状電極５の厚さを１ｍｍとした場合の線状加工において、線幅４３０μｍ〜５００μｍ程度、エッチングレート６７μｍ／ｍｉｎ〜１００μｍ／ｍｉｎが限界であるという問題点があった。得られたエッチングプロファイルを図４に示す。なお図４は、図２に示した線方向長さｇでの１５ｍｍの位置におけるエッチングプロファイルの断面図を示したものである。ここで、最も深くエッチングされた部分の深さをＤとしたとき、パターンの底からＤ×０．８だけ浅い部分の幅をＴｏｐの線幅Ｅと定義すると、Ｅは４３０μｍであり、エッチングレート６７μｍ／ｍｉｎであった。なお、パターンの底からＤ×０．２だけ浅い部分のＢｏｔｔｏｍの線幅Ｆは１５３μｍであった。
【００１７】
本発明は、上記従来の問題点に鑑み、所望の微細線状部分を精度良く高速に加工できるプラズマ処理方法及び装置を提供することを目的としている。
【課題を解決するための手段】
【００１８】
上記課題を解決するために、本願の第１発明のプラズマ処理方法は、ガス流路とガス噴出口と電位制御可能な電極を有するプラズマ源を被処理物近傍に載置させ、ガス流路にガスを供給しつつ、電位制御可能な電極に電力を投入させることでプラズマを発生させて、プラズマから発生する活性種およびガスをガス噴出口より被処理物に対して噴出させるプラズマ処理方法であって、被処理物に直接もしくは間接的に接触させた発熱器によって、被処理物を１００℃以上に加熱させつつプラズマ処理することを特徴とする。
【００１９】
また、本願の第２発明のプラズマ処理方法は、ガス流路とガス噴出口と電位制御可能な電極を有するプラズマ源を被処理物近傍に載置させ、ガス流路にガスを供給しつつ、電位制御可能な電極を接地電位とし、プラズマ源と対向する位置に載置させた電位制御可能な対向電極、もしくは被処理物に電力を投入することでプラズマを発生させて、プラズマから発生する活性種およびガスをガス噴出口より被処理物に対して噴出させるプラズマ処理方法であって、被処理物に直接もしくは間接的に接触させた発熱器によって、被処理物を１００℃以上に加熱させつつプラズマ処理することを特徴とする。
【００２０】
また、本願の第３発明のプラズマ処理方法は、ガス流路とガス噴出口と電位制御可能な電極を有するプラズマ源を被処理物近傍に載置させ、ガス流路にガスを供給しつつ、電位制御可能な電極に電力を投入することでプラズマを発生させて、プラズマから発生する活性種およびガスをガス噴出口より被処理物に対して噴出させるプラズマ処理方法であって、プラズマ源の一部に直接もしくは間接的に発熱器を接触させ、プラズマ源から発生する輻射熱により、被処理物を１００℃以上に加熱させつつプラズマ処理することを特徴とする。
【００２１】
また、本願の第４発明のプラズマ処理方法は、ガス流路とガス噴出口と電位制御可能な電極を有するプラズマ源を被処理物近傍に載置させ、ガス流路にガスを供給しつつ、電位制御可能な電極を接地電位とし、プラズマ源と対向する位置に載置させた電位制御可能な対向電極、もしくは被処理物に電力を投入することでプラズマを発生させて、プラズマから発生する活性種およびガスをガス噴出口より被処理物に対して噴出させるプラズマ処理方法であって、プラズマ源の一部に直接もしくは間接的に発熱器を接触させ、プラズマ源から発生する輻射熱により、被処理物を１００℃以上に加熱させつつプラズマ処理することを特徴とする。
【００２２】
このとき、本願の第１乃至第４発明のプラズマ処理方法において、好適には、ガス噴出口、対向電極もしくはプラズマ源に載置させた電極が、線状もしくは長方形を為し、被処理物に対して線状にプラズマ処理することが望ましい。
【００２３】
また、本願の第１乃至第４発明のプラズマ処理方法において、好適には、ガス流路およびガス噴出口が２系統あり、第１のガス噴出口が第２のガス噴出口より内側に位置し、第１のガス噴出口から不活性ガスを含むガスおよび活性種を噴出しつつ、第２のガス噴出口から反応性ガスを含むガスおよび活性種を噴出することが望ましい。
【００２４】
また、好適には、前記不活性ガスは、Ｈｅ、Ａｒ、Ｎｅ、Ｘｅのいずれかであることが望ましい。
【００２５】
さらに、好適には、前記反応性ガスは、ＳＦ6、ＣＦ4などのＣｘＦｙ（ｘ及びｙは自然数）、ＮＦ3、O2、Ｃｌ2、ＨＢｒ等のハロゲン含有ガスを少なくとも１種類以上含むことが望ましい。
【００２６】
本願の第１乃至第４発明のプラズマ処理方法において、好適には、被処理物の有する融点の２／３以下の温度に被処理物を加熱することが望ましい。
【００２７】
本願の第１乃至第４発明のプラズマ処理方法において、好適には、被処理物は、体積抵抗率が１０8（Ω・ｃｍ）以下である基板もしくは薄膜を有することが望ましい。
【００２８】
本願の第１乃至第４発明のプラズマ処理方法において、好適には、被処理物は、体積抵抗率が１０-6（Ω・ｃｍ）以下である基板もしくは薄膜を有することが望ましい。
【００２９】
本願の第１乃至第４発明のプラズマ処理方法において、好適には、大気圧近傍の圧力において処理することが望ましい。
【００３０】
本願の第１乃至第４発明のプラズマ処理方法において、好適には、発熱器、もしくは輻射熱により被処理物を加熱させる温度が３００℃以上であることが望ましい。
【００３１】
また、本願の第５発明のプラズマ処理装置は、ガス流路と、ガス流路を経由して大気中にガスを噴出させることが可能なガス噴出口と、電位制御可能な電極を有するプラズマ処理装置であって、被処理物に直接もしくは間接的に接触させることが可能な位置に、１００℃以上の発熱能力を有する発熱器を備えたことを特徴とする。
【００３２】
また、本願の第６発明のプラズマ処理装置は、ガス流路と、ガス流路を経由して大気中にガスを噴出させることが可能なガス噴出口と、電位制御可能な電極を有するプラズマ源を備え、プラズマ源と対向となる位置に電位制御可能な対向電極を備えたプラズマ処理装置であって、被処理物に直接もしくは間接的に接触させることが可能な位置に、１００℃以上の発熱能力を有する発熱器を備えたことを特徴とする。
【００３３】
また、本願の第７発明のプラズマ処理装置は、ガス流路と、ガス流路を経由して大気中にガスを噴出させることが可能なガス噴出口と、電位制御可能な電極を有するプラズマ処理装置であって、プラズマ源の一部に直接もしくは間接的に接触させることが可能な位置に、１００℃以上の発熱能力を有する発熱器を備えたことを特徴とする。
【００３４】
更に、本願の第８発明のプラズマ処理装置は、ガス流路と、ガス流路を経由して大気中にガスを噴出させることが可能なガス噴出口と、電位制御可能な電極を有するプラズマ源を備え、プラズマ源と対向となる位置に電位制御可能な対向電極を備えたプラズマ処理装置であって、プラズマ源の一部に直接もしくは間接的に接触させることが可能な位置に、１００℃以上の発熱能力を有する発熱器を備えることを特徴とする。
【００３５】
このとき、本願の第５乃至第８発明のプラズマ処理装置において、好適には、ガス噴出口、対向電極もしくはプラズマ源に載置させた電極が、線状もしくは長方形を為すことが望ましい。
【００３６】
更に、本願の第５乃至第８発明のプラズマ処理装置において、好適には、ガス流路およびガス噴出口が２系統あり、第１のガス噴出口が第２のガス噴出口より内側に位置することが望ましい。
【発明の効果】
【００３７】
以上のように、本願の第１発明のプラズマ処理方法によれば、大気圧近傍の圧力において、ガス流路とガス噴出口と電位制御可能な電極を有するプラズマ源を被処理物近傍に載置させ、ガス流路にガスを供給しつつ、電位制御可能な電極に電力を投入させることでプラズマを発生させて、プラズマから発生する活性種およびガスをガス噴出口より被処理物に対して噴出させるプラズマ処理方法であって、被処理物に直接もしくは間接的に接触させた発熱器によって、被処理物を１００℃以上に加熱させつつプラズマ処理することにより、所望の微細線状部分を精度良く高速に加工できるプラズマ処理方法及び装置を提供することができる。
【００３８】
また、本願の第２発明のプラズマ処理方法によれば、大気圧近傍の圧力において、ガス流路とガス噴出口と電位制御可能な電極を有するプラズマ源を被処理物近傍に載置させ、ガス流路にガスを供給しつつ、電位制御可能な電極を接地電位とし、プラズマ源と対向する位置に載置させた電位制御可能な対向電極、もしくは被処理物に電力を投入することでプラズマを発生させて、プラズマから発生する活性種およびガスをガス噴出口より被処理物に対して噴出させるプラズマ処理方法であって、被処理物に直接もしくは間接的に接触させた発熱器によって、被処理物を１００℃以上に加熱させつつプラズマ処理することにより、所望の微細線状部分を精度良く高速に加工する、例えば厚さ１ｍｍの板状電極において、線幅３５０μｍ程度、エッチングレート１５０μｍ／ｍｉｎ程度を実現するプラズマ処理方法及び装置を提供することができる。
【００３９】
また、本願の第３発明のプラズマ処理方法によれば、大気圧近傍の圧力において、ガス流路とガス噴出口と電位制御可能な電極を有するプラズマ源を被処理物近傍に載置させ、ガス流路にガスを供給しつつ、電位制御可能な電極に電力を投入することでプラズマを発生させて、プラズマから発生する活性種およびガスをガス噴出口より被処理物に対して噴出させるプラズマ処理方法であって、プラズマ源の一部に直接もしくは間接的に発熱器を接触させ、プラズマ源から発生する輻射熱により、被処理物を１００℃以上に加熱させつつプラズマ処理することにより、所望の微細線状部分を精度良く高速に加工する、例えば厚さ１ｍｍの板状電極において、線幅３５０μｍ程度、エッチングレート１５０μｍ／ｍｉｎ程度を実現するプラズマ処理方法及び装置を提供することができる。
【００４０】
また、本願の第４発明のプラズマ処理方法によれば、大気圧近傍の圧力において、ガス流路とガス噴出口と電位制御可能な電極を有するプラズマ源を被処理物近傍に載置させ、ガス流路にガスを供給しつつ、電位制御可能な電極を接地電位とし、プラズマ源と対向する位置に載置させた電位制御可能な対向電極、もしくは被処理物に電力を投入することでプラズマを発生させて、プラズマから発生する活性種およびガスをガス噴出口より被処理物に対して噴出させるプラズマ処理方法であって、プラズマ源の一部に直接もしくは間接的に発熱器を接触させ、プラズマ源から発生する輻射熱により、被処理物を１００℃以上に加熱させつつプラズマ処理することにより、所望の微細線状部分を精度良く高速に加工する、例えば厚さ１ｍｍの板状電極において、線幅３５０μｍ程度、エッチングレート１５０μｍ／ｍｉｎ程度を実現するプラズマ処理方法及び装置を提供することができる。
【００４１】
また、本願の第５発明のプラズマ処理装置によれば、ガス流路と、ガス流路を経由して大気中にガスを噴出させることが可能なガス噴出口と、電位制御可能な電極を有するプラズマ源であって、被処理物に直接もしくは間接的に接触させることが可能な位置に、１００℃以上の発熱能力を有する発熱器を備えたことにより、所望の微細線状部分を精度良く高速に加工する、例えば厚さ１ｍｍの板状電極において、線幅３５０μｍ程度、エッチングレート１５０μｍ／ｍｉｎ程度を実現するプラズマ処理方法及び装置を提供することができる。
【００４２】
また、本願の第６発明のプラズマ処理装置によれば、ガス流路と、ガス流路を経由して大気中にガスを噴出させることが可能なガス噴出口と、電位制御可能な電極を有するプラズマ源を備え、プラズマ源と対向となる位置に電位制御可能な対向電極を備えたプラズマ処理装置であって、被処理物に直接もしくは間接的に接触させることが可能な位置に、１００℃以上の発熱能力を有する発熱器を備えたことにより、所望の微細線状部分を精度良く高速に加工する、例えば厚さ１ｍｍの板状電極において、線幅３５０μｍ程度、エッチングレート１５０μｍ／ｍｉｎ程度を実現するプラズマ処理方法及び装置を提供することができる。
【００４３】
また、本願の第７発明のプラズマ処理装置によれば、ガス流路と、ガス流路を経由して大気中にガスを噴出させることが可能なガス噴出口と、電位制御可能な電極を有するプラズマ源であって、プラズマ源の一部に直接もしくは間接的に接触させることが可能な位置に、１００℃以上の発熱能力を有する発熱器を備えたことにより、所望の微細線状部分を精度良く高速に加工する、例えば厚さ１ｍｍの板状電極において、線幅３５０μｍ程度、エッチングレート１５０μｍ／ｍｉｎ程度を実現するプラズマ処理方法及び装置を提供することができる。
【００４４】
また、本願の第８発明のプラズマ処理装置によれば、ガス流路と、ガス流路を経由して大気中にガスを噴出させることが可能なガス噴出口と、電位制御可能な電極を有するプラズマ源を備え、プラズマ源と対向となる位置に電位制御可能な対向電極を備えたプラズマ処理装置であって、プラズマ源の一部に直接もしくは間接的に接触させることが可能な位置に、１００℃以上の発熱能力を有する発熱器を備えたことにより、所望の微細線状部分を精度良く高速に加工する、例えば厚さ１ｍｍの板状電極において、線幅３５０μｍ程度、エッチングレート１５０μｍ／ｍｉｎ程度を実現するプラズマ処理方法及び装置を提供することができる。
【発明を実施するための最良の形態】
【００４５】
（実施の形態１）
以下、本発明の第１実施形態について、図１から図９を参照して説明する。なお、図１から図３に示すマイクロプラズマ源の基本的な構成及び動作については従来例で説明したので、ここでは詳細は省略する。
【００４６】
マイクロプラズマ源は数Ｐａから数気圧まで動作可能であるが、典型的には１００００Ｐａから３気圧程度の範囲の圧力で動作する。特に大気圧付近での動作は、厳重な密閉構造や特別な排気装置が不要であるとともに、プラズマや活性粒子の拡散が適度に抑制されるため、とくに好ましい。
【００４７】
ここで図５に示すように、内側ガス流路８を介して内側ガス噴出口９から不活性ガスとしてのＨｅを１０００ｓｃｃｍ、外側ガス流路６を介して外側ガス噴出口７から反応性ガスとしてのＳＦ6を４００ｓｃｃｍ供給しつつ、板状電極５を接地電位とし、対向電極１６に高周波電源１７より１３．５６ＭＨｚの高周波電力を１００Ｗの大きさで印加することによりマイクロプラズマ１８を発生させ、生成された活性粒子としてのヘリウムイオンとフッ素ラジカルを被処理物１５としてのＳｉに照射した。また同時に、対向電極１６に対し厚さ１ｍｍのガラス板１９を介して発熱器２０を接触させ、被処理物表面の温度を１００℃、２００℃、３００℃、３３０℃、３６０℃に変化させた。そして、このような処理条件の各温度において、被処理物１５としてのＳｉに３０秒間エッチング処理を実施した。なお、ガラス板１９は、対向電極１６と発熱器２０間を絶縁するものである。またこの時、プラズマ源と被処理物１５間の距離は０．３ｍｍとした。
【００４８】
図６から図８は順に、Ｓｉのエッチングレート、Ｔｏｐの線幅Ｅ、Ｂｏｔｔｏｍの線幅Ｆを温度変化に対してプロットしたものを示す。なお、Ｔｏｐの線幅ＥとＢｏｔｔｏｍの線幅Ｆは図４で定義した通りである。また各点の値は、エッチングにより得られた線方向の加工長さ約３０ｍｍを、接触式段差計を用いて５ｍｍ間隔で７点測定して平均値を算出した値である。これらの図より、温度を高くするにつれてエッチングレートが向上し、Ｔｏｐの線幅が細線化した。この時、３６０℃の温度にてエッチングレート１６１μｍ／ｍｉｎ、Ｔｏｐの線幅３４９μｍであった。
【００４９】
このように、被処理物の温度が高くなるとエッチングレートが大きくなる理由として、活性種と被処理物の化学反応が促進される、または再付着する反応性生物の揮発が促進されることが考えられる。次に、温度が高くなるにつれて、Ｂｏｔｔｏｍの線幅がほとんど変化せずにＴｏｐの線幅が細線化する理由として、Ｓｉの表面における自然酸化膜の形成の有無が、１つの原因であると推測できる。この推測を、図９に示した模式図を用いて説明する。図９は板状電極５と、ある深さまでエッチングを進行させた際の被処理物１５として用いたＳｉのエッチング形状を示している。この図のように、エッチング中は、板状電極５の先端部Ｇ部とＩ点間の強電界により放電が発生しエッチングが進行するが、同時にこの系の中で比較的距離の小さい先端部Ｇ部とＨ点間でも放電が発生しやすい。この時、被処理物であるＳｉが室温に近い温度であれば、Ｓｉの表面に充分な自然酸化膜が形成されないため、板状電極５の先端部Ｇ部とＩ点間のエッチングの進行とともに、Ｈ点付近でのエッチングも進行する。しかしＳｉの温度が高くなると、例えばＳｉの自然酸化膜が形成されやすいＨ点近傍でのエッチングレートが低下するが、自然酸化膜が形成されにくいＩ点近傍ではエッチングが進行することが推測できる。なお、自然酸化膜の形成速度の違いは、大気中からプラズマ中に僅かに混入した酸素分子が解離して発生する酸素ラジカルに起因するものと考えられる。従って図中では、Ｊ近傍、Ｈ近傍、Ｉ近傍の順に大気から混入する酸素濃度が高く、酸化されやすいことが予想できる。このため、Ｓｉが高温になるにつれてＴｏｐの線幅が細線化すると考えられる。
【００５０】
（実施の形態２）
次に、本発明の第２実施形態について、図１から図４と、図９から図１３を参照して説明する。なお、図１から図３に示すマイクロプラズマ源の基本的な構成及び動作については従来例で説明したので、ここでは詳細は省略する。
【００５１】
マイクロプラズマ源は数Ｐａから数気圧まで動作可能であるが、典型的には１００００Ｐａから３気圧程度の範囲の圧力で動作する。特に、大気圧付近での動作は、厳重な密閉構造や特別な排気装置が不要であるとともに、プラズマや活性粒子の拡散が適度に抑制されるため、とくに好ましい。
【００５２】
ここで図１０に示すように、内側ガス流路８を介して内側ガス噴出口９から不活性ガスとしてのＨｅを１０００ｓｃｃｍ、外側ガス流路６を介して外側ガス噴出口７から反応性ガスとしてのＳＦ6を４００ｓｃｃｍ供給しつつ、板状電極５を接地電位とし、対向電極１６に高周波電源１７より１３．５６ＭＨｚの高周波電力を１００Ｗの大きさで印加することによりマイクロプラズマ１８を発生させ、生成された活性粒子としてのヘリウムイオンとフッ素ラジカルを被処理物１５としてのＳｉに照射した。また同時に、板状電極５に対し厚さ１ｍｍのガラス板１９を介して発熱器２０を接触させ、板状電極５からの輻射熱により、被処理物表面のプラズマ処理領域２１近傍に位置する線幅１ｍｍの範囲の温度を１００℃、２００℃、３００℃、３３０℃、３６０℃に変化させた。そして、このような処理条件の各温度において、被処理物１５としてのＳｉに３０秒間エッチング処理を実施した。なお、ガラス板１９は、板状電極５と発熱器２０間を絶縁するものである。またこの時、プラズマ源と被処理物１５間の距離は０．３ｍｍとした。
【００５３】
図１１から図１３は順に、Ｓｉのエッチングレート、Ｔｏｐの線幅Ｅ、Ｂｏｔｔｏｍの線幅Ｆを温度変化に対してプロットしたものを示す。なお、Ｔｏｐの線幅ＥとＢｏｔｔｏｍの線幅Ｆは図４で定義した通りである。また各点の値は、エッチングにより得られた線方向の加工長さ約３０ｍｍを、接触式段差計を用いて５ｍｍ間隔で７点測定して平均値を算出した値である。これらの図より、温度を高くするにつれてエッチングレートが向上し、Ｔｏｐの線幅が細線化した。この時、３６０℃の温度にてエッチングレート１４９μｍ／ｍｉｎ、Ｔｏｐの線幅３４０μｍであった。
【００５４】
このように、被処理物の温度が高くなるとエッチングレートが大きくなる理由として、活性種と被処理物の化学反応が促進される、または再付着する反応性生物の揮発が促進されることが考えられる。次に、温度が高くなるにつれて、Ｂｏｔｔｏｍの線幅がほとんど変化せずにＴｏｐの線幅が細線化する理由として、Ｓｉの表面における自然酸化膜の形成の有無が、１つの原因であると推測できる。この推測を、図９に示した模式図を用いて説明する。図９は板状電極５と、ある深さまでエッチングを進行させた際の被処理物１５として用いたＳｉのエッチング形状を示している。この図のように、エッチング中は、板状電極５の先端部Ｇ部とＩ点間の強電界により放電が発生しエッチングが進行するが、同時にこの系の中で比較的距離の小さい先端部Ｇ部とＨ点間でも放電が発生しやすい。この時、被処理物であるＳｉが室温に近い温度であれば、Ｓｉの表面に充分な自然酸化膜が形成されないため、板状電極５の先端部Ｇ部とＩ点間のエッチングの進行とともに、Ｈ点付近でのエッチングも進行する。しかしＳｉの温度が高くなると、例えばＳｉの自然酸化膜が形成されやすいＨ点近傍でのエッチングレートが低下するが、自然酸化膜が形成されにくいＩ点近傍ではエッチングが進行することが推測できる。なお、自然酸化膜の形成速度の違いは、大気中からプラズマ中に僅かに混入した酸素分子が解離して発生する酸素ラジカルに起因するものと考えられる。従って図中では、Ｊ近傍、Ｈ近傍、Ｉ近傍の順に大気から混入する酸素濃度が高く、酸化されやすいことが予想できる。このため、Ｓｉが高温になるにつれてＴｏｐの線幅が細線化すると考えられる。
【００５５】
以上述べた本発明の実施形態において、プラズマ源として平行平板型タイプとしてのナイフエッジ電極のものを用いる場合を例示したが、その他の平行平板タイプ、誘導結合型タイプなど、平行平板型キャピラリタイプや、他方式のキャピラリタイプ、マイクロギャップ方式、誘導結合型チューブタイプ、針状電極タイプなど、様々なプラズマ源を用いることができる。
【００５６】
また、プラズマ源の有する電位制御可能な電極を接地電位とし、対向電極に電力を供給させた場合についてのみ例示したが、これに限らずプラズマ源の有する電位制御可能な電極に電力を供給し、対向電極を接地電位とした場合にも同様の効果が得られる。また、プラズマ源の有する電位制御可能な電極と対向電極の双方に電力を供給した場合にも同様の効果が得られる。さらには、プラズマ源の有する電位制御可能な電極と対向電極の片方にのみ電力を供給し、他方を浮遊電位とした場合にも同様の効果が得られる。
【００５７】
また、高周波電力を用いてマイクロプラズマ源を発生させる場合を例示したが、数百ｋＨｚから数ＧＨｚまでの高周波電力を用いてマイクロプラズマ源を発生させることが可能である。あるいは、直流電圧を用いてもよいし、直流パルス電圧、高周波パルス電力を供給することも可能である。特に直流電圧では、プラズマ中のイオンを引き込む作用を強め、加工速度もしくは成膜速度を向上させることも可能である。さらに、パルス電力を供給した場合は、アーク放電への移行を抑制しつつ、高効率なプラズマを生成することも可能である。
【００５８】
また、被処理物に直流電圧または高周波電力を供給することにより、マイクロプラズマ中のイオンを引き込む作用を強めることも可能である。この場合、プラズマ源の有する電位制御可能な電極を接地してもよいし、電極を用いないタイプのマイクロプラズマ源を利用する場合にも、本発明の適用が可能である。
【００５９】
また、被処理物上の金属部または半導体部に高周波電力、直流電圧、パルス状直流電圧、パルス状高周波電力を供給することにより、プラズマ中のイオンを引き込む作用を強め、加工速度もしくは成膜速度を向上させることも可能である。
【００６０】
また、プラズマ処理としてエッチングについてのみ例示したが、プラズマ処理はこれに限定されるものではなく、プラズマクリーニング、ＣＶＤ、スパッタリングやプラズマドーピング等の様々なプラズマ処理についても適用できる。
【００６１】
また、温度として１００℃から３６０℃までについて述べてが、これに限るものでない。１００℃以上で効果があり、３００℃以上になると格別の効果を得られる。さらに温度が高いほど表面酸化の効果が高くなり、好ましい。しかし、融点の２／３以上まで温度を高くすると、被処理物が構造変化しやすくなり好ましくない。
【００６２】
また、被処理物としてＳｉを用いる場合を例示したが、被処理物はこれに限定されるものではなく、石英やモリブデンなど種々の基板のプラズマ処理、または、種々の膜がコーティングされた被処理物のプラズマ処理に適用できる。ＨｅとＯ2の混合ガスを用いてフォトレジストやポリイミドに代表される樹脂等のエッチング加工を行うこともできる。また、シート状の被処理物をロール・トゥ・ロール方式で搬送しつつ、連続的にプラズマ処理することもできる。あるいは、種々の被処理物の表面にプラズマＣＶＤ法による薄膜堆積を行うこともできる。中でも、被処理物の体積抵抗率が１０8（Ω・ｃｍ）以下である場合、被処理物は半導体層もしくは金属層となり、体積抵抗率が１０8（Ω・ｃｍ）より大きい絶縁体層に比べて、酸素と反応して酸化膜を形成しやすく、高い効果を得られる。さらに、１０-6（Ω・ｃｍ）以下である場合、被処理物は金属層となり、さらに酸素と反応しやすくなるため、格別の効果を得られる。
【００６３】
また、不活性ガスとしてＨｅを、反応性ガス・エッチング性ガスとしてＳＦ6を用いる場合を例示したが、これら以外のガスを適宜用いることができることはいうまでもない。例えば、不活性ガスとして、大気圧下で比較的放電開始電圧の低いＨｅ、Ｎｅ、Ａｒ、Ｋｒ、Ｘｅなどを、反応性・エッチング性ガスとして、反応性の高い酸素やハロゲン元素を含む、Ｏ2、ＣＦ4などのＣｘＦｙ（ｘ及びｙは自然数）、ＮＦ3、Ｃｌ2、ＨＢｒ等のガスを用いることができる。
【００６４】
また、マイクロプラズマ源の開口部をなす微細線の幅が０．０５ｍｍである場合を例示したが、マイクロプラズマ源の開口部の幅はこれに限定されるものではなく、概ね１ｍｍ以下であることが好ましい。マイクロプラズマ源の幅が小さいほど、プラズマによって発生した粒子が、被処理物表面の微細線状部分より外側に触れにくくなり、微細線状部分に限定された領域のみを加工することができるという利点がある。一方、マイクロプラズマ源を構成する部品の加工精度や、繰り返し処理による形状の経時変化などを考慮すると、あまり極端に小さくすることも避けるべきである。
【００６５】
また、マイクロプラズマ源の開口部と被処理物との距離は、概ね１ｍｍ以下であることが好ましい。さらに、マイクロプラズマ源の開口部と被処理物との距離が０．５ｍｍ以下であることがより好ましい。マイクロプラズマ源の開口部と被処理物との距離が小さいほど、プラズマによって発生した活性粒子が、基板表面の微細線状部分より外側に触れにくくなり、微細線状部分に限定された領域のみを加工することができるという利点がある。一方、マイクロプラズマ源を構成する部品の加工精度や、繰り返し処理による形状の経時変化、さらには、マイクロプラズマ源の開口部と被処理物との距離の再現性や安定性などを考慮すると、あまり極端に小さくすることは避けるべきであり、概ね０．０３ｍｍ以上であることが好ましい。
【００６６】
また、内側ガス噴出口より噴出するガスの流量に対する外側ガス噴出口より噴出するガスの流量比率が１％よりも大きいと、外側ガス噴出口から噴出するガスによってプラズマを微細領域に発生させる効果が大きいという利点がある。一方、流量比率が大きすぎるとプラズマが極端に発生しにくくなるため、概ね２００％以下であることが好ましい。
【００６７】
また、マイクロプラズマ源の開口部が微細線状をなしている場合を例示したが、マイクロプラズマ源の開口部が微細点状をなしてもよい。この場合、微細点状プラズマの直径方向のサイズを制御でき、マイクロプラズマ源の開口部の代表寸法が１ｍｍ以下である場合に、とくに格別の効果を奏する。
【産業上の利用可能性】
【００６８】
本発明のプラズマ処理方法および装置は、所望の微細線状部分を精度良く高速に加工する、例えば厚さ１ｍｍの板状電極において、線幅３５０μｍ程度、エッチングレート１５０μｍ／ｍｉｎ程度を実現でき、電子デバイス等の微細線形状加工だけでなく、微細穴形状加工の用途にも適用できる。
【図面の簡単な説明】
【００６９】
【図１】本発明の実施形態及び従来例で用いたマイクロプラズマ源の分解図
【図２】本発明の実施形態及び従来例で用いたマイクロプラズマ源の平面図
【図３】本発明の実施形態及び従来例で用いたマイクロプラズマ源の断面図
【図４】従来例で用いた線加工の加工形状の断面図
【図５】本発明の第１実施形態で用いたマイクロプラズマ源の断面図
【図６】本発明の第１実施形態におけるエッチングレートと温度依存性の相関を示す図
【図７】本発明の第１実施形態におけるＴｏｐの線幅と相関を示す図
【図８】本発明の第１実施形態におけるＢｏｔｔｏｍの線幅と温度依存性の相関を示す図
【図９】本発明の第１および第２実施形態におけるメカニズム推測の模式図
【図１０】本発明の第２実施形態で用いたマイクロプラズマ源の断面図
【図１１】本発明の第２実施形態におけるエッチングレートと温度依存性の相関を示す図
【図１２】本発明の第２実施形態におけるＴｏｐの線幅と相関を示す図
【図１３】本発明の第２実施形態におけるＢｏｔｔｏｍの線幅と相関を示す図
【図１４】従来例で用いたレジストプロセスの工程を示す断面図
【符号の説明】
【００７０】
１  外側板
２  内側板
３  内側板
４  外側板
５  板状電極
７  外側ガス噴出口
９  内側ガス噴出口
１５  被処理物
１６  対向電極
【図１】
2005072297.tif 000003
【図２】
2005072297.tif 000004
【図３】
2005072297.tif 000005
【図４】
2005072297.tif 000006
【図５】
2005072297.tif 000007
【図６】
2005072297.tif 000008
【図７】
2005072297.tif 000009
【図８】
2005072297.tif 000010
【図９】
2005072297.tif 000011
【図１０】
2005072297.tif 000012
【図１１】
2005072297.tif 000013
【図１２】
2005072297.tif 000014
【図１３】
2005072297.tif 000015
【図１４】
2005072297.tif 000016